FR 3037579 A1 20161223 FR 1555543 A 20150617 1 POUDRE D'AGREGATS A BASE DE NITRURE DE BORE L'invention se rapporte à des poudres d'agrégats à base de nitrure de bore ainsi que leur utilisation dans un composite polymère-céramique ou polymère chargé, c'est à dire en tant que charge dans une matrice polymère. L'utilisation de poudres de particules minérales comme charge dans les polymères est bien connue de l'état de la technique, cette charge permettant d'apporter des fonctionnalités supplémentaires, en fonction notamment des propriétés du matériau constituant la charge. Ces fonctionnalités sont par exemple l'augmentation de la conductivité thermique et/ou de la dureté et/ou de la densité du polymère. Les polymères chargés ainsi obtenus trouvent notamment leur application dans de très nombreux domaines techniques comme les matériaux d'interface thermique, comme par exemple les pâtes thermiques ou les dissipateurs thermiques, ou encore les cartes de circuits imprimés. En particulier les poudres de nitrure de bore (BN) sont connues pour être utilisées comme charge dans les polymères. On peut citer entre autres les publications US2003/0073769, US2008/0076856, W02008/088774 et W02014/136959 dans ce domaine. L'utilisation d'une poudre de BN est en particulier connue pour augmenter la conductivité thermique du polymère, ce qui est particulièrement recherché dans les applications de matériau d'interface thermique, comme les pâtes thermiques. La demande W02014/136959 concerne une poudre de nitrure de bore appropriée pour une utilisation dans une composition de résine pour transmettre de la chaleur d'un 3037579 2 composant électronique produisant de la chaleur. Cette poudre de nitrure de bore contient des particules de nitrure de bore consistant chacune en des particules primaires de nitrure de bore hexagonales réunies ensemble. 5 La poudre d'agrégats de BN présente une sphéricité moyenne supérieure à 0,70, une taille moyenne comprise entre 20 pm et 100 pm, une porosité comprise entre 50% et 80%, un diamètre de pores moyen compris entre 0,10 et 2,0 pm, une taille maximale de pores inférieure à 10 pm et une teneur 10 en calcium comprise entre 500 ppm et 5000 ppm. Dans le paragraphe [0020] de cette demande, il est autrement indiqué que la présence d'une teneur minimale en calcium est d'une importance primordiale pour l'obtention des propriétés requises. En particulier il est indiqué que 15 ladite teneur en calcium doit être supérieure à 500 ppm pour que les agrégats présentent un frittage suffisant pour résister aux contraintes de mise en forme, lors de la fabrication du polymère chargé. Cependant, les essais menés par la société déposante, tels que reportés par la suite, 20 ont montré qu'il était possible d'obtenir des agrégats dont l'usure par attrition est bien supérieure à celle des agrégats conformes à l'enseignement de cette publication. L'un des objets principaux de la présente invention est ainsi de proposer une poudre d'agrégats présentant une 25 usure par attrition faible, permettant en outre d'obtenir, une fois mélangée à différentes matrices de polymères, une bonne conductivité thermique. La présente invention se rapporte à une poudre d'agrégats à base de BN, ainsi qu'aux agrégats eux-mêmes, 30 permettant de résoudre l'ensemble des problèmes décrits précédemment. Plus précisément, la présente invention se rapporte tout d'abord à une poudre (ou un mélange) constituée 3037579 3 essentiellement d'agrégats à base de nitrure de bore, ladite poudre présentant : a) la composition chimique globale suivante, en pourcentages massiques : 5 ^ entre 40 et 45% de bore, bornes incluses, ^ entre 53 et 57% d'azote, bornes incluses, ^ moins de 5%, au total, d'autres éléments, ^ une teneur en calcium inférieure à 400 ppm poids; b) une composition structurale comprenant plus de 90% de 10 nitrure de bore, borne incluse, en pourcentages poids et sur la base de la totalité des phases cristallisées présentes dans ladite poudre, c) les caractéristiques physiques suivantes : ^ Une circularité moyenne supérieure ou égale à 0,90, 15 ^ Une taille médiane de pores inférieure ou égale à 0,3 }gym, ^ Une porosité ouverte inférieure ou égale à 55%. Dans la présente description, tous les pourcentages 20 sont massiques, sauf expressément spécifié. Au sens de la présente invention, les éléments autres que 0, C et N de ladite composition chimique, en particulier le bore et le calcium, sont mesurés classiquement sur la poudre d'agrégats par spectrométrie 25 par torche à plasma (ou « AES-ICP » en anglais). Au sens de la présente invention, les éléments 0, C et N de ladite composition chimique sont mesurés classiquement sur la poudre d'agrégats par spectrométrie infrarouge pour les éléments 0 et C, et par conductivité thermique pour 30 l'élément N, par exemple sur un appareil LECO série TC 436DR pour les éléments N et 0 et sur un appareil LECO série SC 144DR pour l'élément C. Au sens de la présente invention, ladite composition structurale est obtenue classiquement à partir de la poudre 3037579 4 d'agrégats par diffraction des rayons X et affinement Rietveld. On entend par « constitué essentiellement » que la 5 très grande majorité de ladite poudre est constituée desdits agrégats à base de nitrure de bore, sans exclure toutefois la présence de particules autres que des agrégats à base de nitrure de bore, comme des particules élémentaires de nitrure de bore, ces dernières étant 10 cependant nécessairement en très faible quantité, au sens de la présente invention. On entend plus particulièrement que la poudre contient plus de 90% en masse, de préférence plus de 95% en masse, voire plus de 99% en masse desdits agrégats à base de nitrure de bore. Bien entendu, selon un 15 mode de réalisation possible, la poudre est constituée uniquement d'agrégats à base de nitrure de bore, mis à part les inévitables impuretés. Au sens de la présente invention on entend 20 classiquement : - Par « agrégat », un ensemble de particules comprenant le BN, lesdites particules étant assemblées ensemble et liées fortement de façon rigide, notamment par frittage, de manière à constituer les grains individualisés, appelés 25 agrégats, qui constituent ladite poudre ; - Par opposition, on entend par « agglomérat » un ensemble de particules faiblement liées et facilement dispersables. Selon différents modes préférés de la présente 30 invention, qui peuvent bien évidemment être combinés le cas échéant : Dans ladite composition chimique : la teneur massique en bore est supérieure ou égale à 41%. 303 75 79 5 la teneur massique en bore est inférieure ou égale à 44%. la teneur massique en azote est supérieure ou égale à 54%. 5 la teneur massique en azote est inférieure ou égale à 56%. la teneur en calcium est inférieure à 300 ppm poids, de préférence inférieure à 200 ppm poids, de préférence inférieure à 100 ppm poids, de préférence encore inférieure 10 à 50 ppm poids. Dans un mode de réalisation préféré, la teneur massique en d'autres éléments que ceux décrits dans ladite formulation chimique élémentaire qui précède est inférieure préférence inférieure à 2%, de préférence à 1%, de préférence inférieure à 0,5%, de inférieure à 0,1%. Dans ledit mode de réalisation, ces éléments sont de préférence des impuretés, c'est-à-dire des éléments amenés non volontairement, par exemple par les matières premières utilisées dans la charge 20 de départ, comme les éléments 0, C, Mg, Fe, Si, Na, K. - De préférence, la teneur en oxygène dans la poudre est inférieure à 5000 ppm poids, de préférence inférieure à 2000 ppm poids, voire inférieure à 1000 ppm poids. - Dans un mode de réalisation particulier, lesdits 25 autres éléments incluent un additif de frittage du nitrure de bore, en une quantité de préférence supérieure ou égale à 0,5%, de préférence supérieure à 1% et inférieure à 4%, de préférence inférieure à 3%, de préférence inférieure à 2%. 30 - L'additif de frittage du nitrure de bore est choisi parmi LaB6 ; les oxydes de terres rares, d'éléments des colonnes 3 et 4 du tableau périodique des éléments et de leurs mélanges ; les nitrures des éléments de la colonne 4 du tableau périodique des éléments ; et leurs mélanges. De à 4%, de 15 inférieure préférence 3037579 6 préférence ledit additif de frittage est choisi parmi LaB6, Y203, les nitrures des éléments Ti, Zr, Si, Al et leurs mélanges. De préférence ledit additif de frittage est choisi parmi LaB6, Y203, les nitrures des éléments Ti, Si, 5 Al et leurs mélanges. - La poudre selon l'invention contient très préférentiellement une teneur en oxyde de bore B203 inférieure à 5%, de préférence 2%, de préférence encore inférieure à 1%, ou même inférieure à 0,5%, et de manière 10 très préférée inférieure à 0,1%. La teneur en oxyde de bore B203 de la poudre selon l'invention est mesurée classiquement par titration au mannitol. Au sens de la présente invention, on entend 15 classiquement : - par « additif de frittage » du nitrure de bore, un composé facilitant le frittage dudit nitrure de bore, par exemple en réduisant la température nécessaire audit frittage, en améliorant la densification ou en limitant la 20 croissance cristalline ; - par « terre rare », un élément du groupe des lanthanides plus le Scandium Sc et l'Yttrium Y ; - par « lanthanide », un élément de numéro atomique compris entre 57 (lanthane) et 71 (lutécium) du tableau 25 périodique. Selon des modes préférés de la présente invention : Ladite composition structurale comprend plus de 95%, de préférence plus de 98%, de nitrure de bore, en 30 pourcentages poids et sur la base de la totalité des phases cristallisées présentes dans ladite poudre. - Ladite composition structurale comprend plus de 90%, de préférence plus de 95%, de préférence plus de 98%, de 3037579 7 nitrure de bore, en pourcentages poids et sur la base de la masse de ladite poudre. Le nitrure de bore est présent pour plus de 60%, de préférence pour plus de 70%, de préférence pour plus de 5 80%, voire pour sensiblement 100% sous une structure hexagonale, en pourcentages poids et sur la base des phases cristallisées de nitrure de bore présentes dans ladite poudre. 10 Dans lesdites caractéristiques physiques : La poudre d'agrégats présente une circularité moyenne supérieure ou égale à 0,92, de préférence supérieure ou égale à 0,93, voire supérieure ou égale à 0,94, voire supérieure ou égale à 0,95. 15 Pour évaluer la circularité « Ci » d'un agrégat P, on détermine le périmètre PD du disque D présentant une aire égale à l'aire Ap de l'agrégat P sur un cliché de cet agrégat. On détermine par ailleurs le périmètre Pr de cet agrégat. La circularité est égale au rapport de PD/Pr soit 2*VzA 20 Ci . Plus l'agrégat est de forme allongée, plus la Pr circularité est faible. La circularité moyenne d'une poudre d'agrégats au sens de la présente invention correspond à la moyenne arithmétique des différentes valeurs obtenues pour la 25 population d'agrégats constituant la poudre. Toutes les méthodes de mesure connues pour évaluer la circularité peuvent être envisagées, et notamment une observation, manuelle ou automatisée, de clichés photographiques des agrégats, par exemple sur un appareil 30 Morphologi® G3S commercialisé par la société Malvern. Un tel appareil permet également de déterminer la circularité moyenne d'une poudre d'agrégats. 3037579 8 La poudre d'agrégats présente une taille médiane de pores inférieure ou égale à 0,25 1.1m, de préférence inférieure ou égale à 0,2 pi et de préférence supérieure à 0,05 1.1.m. 5 La taille médiane des pores de la poudre d'agrégats est évaluée par porosimétrie au mercure selon la norme ISO 15901-1. On appelle « taille médiane » d'un ensemble de pores, notée D50, la taille divisant les pores de cet ensemble en une première et une deuxième populations égales 10 en volume, ces première et deuxième populations ne comportant que des pores présentant une taille supérieure ou inférieure, respectivement, à ladite taille médiane. La poudre d'agrégats présente une porosité ouverte inférieure à 53%, de préférence inférieure à 50%, de 15 préférence inférieure à 49%, voire inférieure à 47%, voire inférieure à 45%. La porosité ouverte de la poudre d'agrégats est évaluée classiquement par porosimétrie au mercure selon la norme ISO 15901-1. 20 Selon d'autres modes préférés de mise en oeuvre de la présente invention : - La poudre d'agrégats présente une taille médiane supérieure à 30 pm, de préférence supérieure à 50 pm et inférieure à 500 pm, de préférence inférieure à 400 pm, 25 de préférence inférieure à 300 pm, de préférence inférieure à 200 pm. Dans un mode de réalisation, la taille médiane est comprise entre 40 pm et 70 pm. Dans un mode de réalisation, la taille médiane est comprise entre 100 pm et 150 pm. 30 - La poudre d'agrégats présente une taille maximale inférieure à 1 mm, de préférence inférieure à 750 pm. - La poudre d'agrégats présente un percentile D10 supérieur à 5 pm, de préférence supérieur à 10 pm, de préférence supérieur à 20 pm. 3037579 9 - La poudre d'agrégats présente un rapport (D90-D10) /D50 inférieur à 10, de préférence inférieur à 5, voire inférieur à 3, voire inférieur à 2. Avantageusement, la coulabilité de la poudre en est améliorée. 5 - De préférence, les agrégats comportent des plaquettes de nitrure de bore orientées de manière aléatoire. Les propriétés desdits agrégats sont alors essentiellement isotropes. On appelle « taille médiane » d'un ensemble d'agrégats 10 (ou de grains), notée D50, la taille divisant les agrégats (les grains) de cet ensemble en une première et une deuxième populations égales en masse, ces première et deuxième populations ne comportant que des agrégats (les grains) présentant une taille supérieure ou inférieure, 15 respectivement, à ladite taille médiane. On appelle « percentiles » 10 (notée Dn), 90 (notée D90) et 99,5 (notée D99,5), les tailles d'agrégats (les grains), correspondant aux pourcentages égaux respectivement à 10%, 90% et 99,5%, en masse, sur la courbe 20 de distribution granulométrique cumulée des tailles d'agrégats (les grains) de la poudre, lesdites tailles d'agrégats (les grains) étant classées par ordre croissant. Selon cette définition 10% en masse des agrégats de la poudre ont ainsi une taille inférieure à D10 et 90% des 25 agrégats, en masse, ont une taille supérieure à D10. Les percentiles sont déterminés à l'aide d'une distribution granulométrique réalisée à l'aide d'un granulomètre laser. On appelle « taille maximale » d'une poudre, le percentile 99,5. 30 La répartition granulométrique des poudres d'agrégats (de grains) selon l'invention est par exemple déterminée par Diffusion Laser sur un granulomètre Camsizer commercialisé par la société Retsch technologies, sans mise en suspension de ladite poudre au préalable. De cette 3037579 10 répartition granulométrique sont classiquement déterminés la taille médiane D50, le percentile 10 (D10) et le percentile 90 (D90) , ainsi que la taille maximale (D99,5). 5 L'invention se rapporte également au procédé de fabrication d'une telle poudre. Un premier procédé possible de fabrication d'une poudre d'agrégats selon l'invention comporte les étapes suivantes: 10 a) préparation d'une charge de départ dont la composition est adaptée de manière à obtenir, à l'issue de l'étape g), une poudre d'agrégats selon l'invention, ladite charge de départ comportant une poudre de grains de nitrure de bore dont la teneur en oxygène est inférieure ou égale à 2% 15 poids et dont la teneur en calcium est inférieure à 400 ppm poids, b) optionnellement broyage de ladite charge de départ, c) mise en forme de la charge de départ sous la forme d'un bloc présentant une masse volumique relative 20 supérieure ou égale à 60%, d) broyage dudit bloc de manière à obtenir des agglomérats, e) rodage des agglomérats obtenus en fin d'étape d) de manière à ce qu'ils présentent une circularité supérieure 25 ou égale à 0,90, f) optionnellement sélection granulométrique des agglomérats, g) frittage des agglomérats à une température de frittage supérieure à 1600°C et inférieure à 2100°C, dans une 30 atmosphère inerte ou faiblement réductrice et obtention des agrégats selon l'invention, h) optionnellement sélection granulométrique des agrégats. 3037579 11 Un deuxième procédé alternatif de fabrication d'une poudre d'agrégats selon l'invention comporte les étapes suivantes : a') préparation d'une charge de départ dont la composition 5 est adaptée de manière à obtenir, à l'issue de l'étape f'), des agrégats selon l'invention, ladite charge de départ comportant des grains de nitrure de bore, la poudre de grains de nitrure de bore présentant une teneur en oxygène inférieure ou égale à 2% poids et une teneur en calcium 10 inférieure à 400 ppm poids, b') optionnellement broyage de ladite charge de départ, c') mise en forme de la charge de départ sous la forme d'un bloc présentant une masse volumique relative supérieure ou égale à 60%, 15 d') frittage dudit bloc à une température de frittage supérieure à 1600°C et inférieure à 2100°C, dans une atmosphère inerte ou faiblement réductrice, e') broyage dudit bloc de manière à obtenir des agrégats, f') rodage des agrégats obtenus en fin d'étape e') de 20 manière à ce qu'ils présentent une circularité supérieure ou égale à 0,90, g') optionnellement sélection granulométrique des agrégats. On donne ci-après des précisions en ce qui concerne 25 les étapes des procédés décrits précédemment : Dans la partie qui suit comme dans l'ensemble de la description, tous les pourcentages sont donnés en poids, sauf autrement expressément indiqué. A l'étape a) ou a'), on prépare à température ambiante une 30 charge de départ, comportant une ou plusieurs poudres de nitrure de bore et optionnellement d'additifs de frittage du nitrure de bore. Les poudres d'additifs de frittage du nitrure de bore peuvent également être remplacées, au moins partiellement, 3037579 12 par des poudres de précurseurs de ces additifs de frittage, introduits dans des quantités équivalentes. La ou les poudres de nitrure de bore sont de préférence choisies de manière que : 5 - la teneur totale en « autres éléments » soit inférieure à 5%, de préférence inférieure à 4%, de préférence inférieure à 3%, de préférence inférieure à 2%, de préférence inférieure à 1%, en pourcentage massique sur la base de la charge de départ, 10 - la teneur totale en calcium soit inférieure à 300 ppm poids, voire inférieure à 200 ppm poids, sur la base de la charge de départ, - la teneur totale en oxygène soit inférieure à 1,5%, de préférence inférieure à 1%, en pourcentage massique 15 sur la base de la charge de départ. La charge de départ contient une poudre de nitrure de bore dans une quantité supérieure à 90%, de préférence supérieure à 92%, de préférence supérieure à 94%, de 20 préférence supérieure à 96%, en masse sur la base de la masse de la charge de départ. Dans un mode de réalisation préféré, aucune poudre autre que celles apportant le nitrure de bore et optionnellement les additifs de frittage du nitrure de bore 25 et/ou les précurseurs de tels additifs de frittage n'est introduite volontairement dans la charge de départ, les autres éléments étant des impuretés. Dans un mode de réalisation très préféré, aucune poudre autre que celle apportant le nitrure de bore n'est 30 introduite volontairement dans la charge de départ. De préférence, les poudres utilisées dans la charge de départ présentent une taille médiane inférieure à inférieure à 5 micron, de préférence inférieure à 2 microns, de préférence inférieure à 1 micron. 3037579 13 Avantageusement, l'homogénéité des agrégats de la poudre selon l'invention en est améliorée et/ou le frittage en est facilité. De préférence, si la charge de départ présente une taille médiane supérieure à 10 microns, le procédé 5 comporte une étape b) ou b'). La charge de départ peut en outre comporter un solvant, de préférence de l'eau, dont la quantité est adaptée à la méthode de mise en forme de l'étape c) ou c'). La charge de départ peut également comporter un additif 10 organique de mise en forme, en particulier choisi dans le groupe constitué par les plastifiants, comme le PEG ou le PVA, les liants dont liants temporaires organiques tels que des résines, les lignosulfonates, la carboxyméthylcellulose ou la dextrine, les défloculants, tels que des 15 polyacrylates, et les mélanges de ces produits dont la quantité est adaptée à la méthode de mise en forme de l'étape c) ou c'). Comme cela est bien connu de l'homme du métier, la charge de départ est adaptée au procédé de mise en forme de 20 l'étape c) ou c'). A l'étape b) ou b') optionnelle, un broyage peut être réalisé, à sec, comme par exemple dans un broyeur à boulet, ou en milieu humide, comme par exemple dans un broyeur à attrition. Après broyage en milieu humide, la charge de 25 départ broyée est de préférence séchée. A l'étape c) ou c'), la charge de départ est mise en forme sous la forme d'un bloc par toute technique connue de l'homme du métier, notamment par pressage, de manière à ce que la masse volumique relative dudit bloc soit supérieure 30 à 60%, de préférence supérieure à 65%, de préférence supérieure à 70%, voire supérieure à 75%, voire supérieure à 80%. 3037579 14 A l'étape d), le bloc obtenu en fin d'étape c) subit un broyage selon toute technique connue de l'homme du métier. A l'étape d'), le bloc est fritté à une température 5 comprise entre 1600°C et 2100°C, de préférence entre 1800°C et 2100°C, dans une atmosphère inerte ou réductrice, de préférence sous argon, sous azote ou sous vide, de préférence sous azote ou sous argon. A l'étape e'), le bloc obtenu en fin d'étape d') subit 10 un broyage selon toute technique connue de l'homme du métier. A l'étape e) ou f'), les agglomérats sont rodés selon toute technique connue de l'homme du métier, de préférence à l'aide d'un broyeur, de préférence à l'aide d'un broyeur 15 à boulet. A l'étape f) ou g') optionnelle, les agglomérats obtenus en fin d'étape e) ou f') peuvent subir une sélection granulométrique selon toute technique connue de l'homme du métier, par exemple par tamisage, cyclonage ou 20 classification par air, de préférence par tamisage. A l'étape g), les agglomérats ou le bloc sont frittés à une température comprise entre 1600°C et 2100°C, de préférence entre 1800°C et 2100°C, dans une atmosphère inerte ou réductrice, de préférence sous argon, sous azote 25 ou sous vide, de préférence sous azote ou sous argon, cette étape permettant l'obtention des agrégats selon l'invention. A l'étape h) optionnelle, les agrégats peuvent subir une sélection granulométrique selon toute technique connue 30 de l'homme du métier. Lors d'une étape optionnelle, ultérieure à l'étape h) ou g'), les agrégats peuvent subir une étape de fonctionnalisation de leur surface, notamment par des agents de couplages ou des dispersants, tels que par 3037579 15 exemple des silanes, des siloxanes, des acides carboxyliques à longue chaine comme l'acide stéarique ou l'acide lactique. Cette étape de fonctionnalisation permet avantageusement d'améliorer la dispersion et/ou l'adhésion 5 des agrégats frittés dans une matrice polymère. Egalement, l'invention se rapporte à l'utilisation d'une poudre d'agrégats selon l'invention telle que précédemment décrit, en particulier fabriquée suivant un procédé telle que précédemment décrit, comme charge dans un 10 polymère. L'invention concerne enfin un polymère comportant une poudre d'agrégats frittés selon l'invention, c'est-à-dire un composite polymère-céramique, ou polymère chargé, dans lequel des agrégats tels que décrits précédemment sont 15 dispersés dans une matrice polymère. De préférence, dans le composite selon l'invention, la teneur massique d'agrégats est supérieure à 20%, de préférence supérieure à 30% et de préférence inférieure à 80%, de préférence inférieure à 70%, sur la base de la 20 masse du polymère chargé. Dans un tel polymère chargé, le polymère peut notamment être choisi parmi les polymères thermodurcissables, les polymères thermoplastiques. De préférence, le polymère est choisi parmi les polymères thermodurcissables. De 25 préférence encore, le polymère thermodurcissable est choisi parmi les résines époxy et les silicones. Le polymère thermoplastique est de préférence choisi parmi le polytétrafluoréthylène ou PTFE, le polysulfure de phénylène ou PPS, le polyétheréthercétone ou PEEK, le 30 polytéréphtalate de butylène ou PBT, les nylons, les polycarbonates et les élastomères. Sans sortir du cadre de l'invention, la poudre constituée essentiellement d'agrégats à base de nitrure de bore selon l'invention peut être préalablement mélangée, 3037579 16 avant son introduction dans ledit polymère, à une autre poudre, par exemple une poudre d'agrégats d'alumine. Autrement dit, la présente invention se rapporte également à tout mélange pulvérulent comprenant la poudre constituée 5 essentiellement d'agrégats à base de nitrure de bore décrite précédemment. L'invention et ses avantages seront mieux compris à la lecture des exemples de réalisation qui suivent, fournis 10 uniquement à des fins illustratives et non limitatives de la présente invention. La poudre d'agrégats de nitrure de bore selon l'exemple 1 comparatif est une poudre PCTL5MHF commercialisée par Saint-Gobain Boron Nitride. 15 La poudre d'agrégats de nitrure de bore selon l'exemple 2 comparatif est une poudre PCTH7MHF commercialisée par Saint-Gobain Boron Nitride. La poudre d'agrégats de nitrure de bore selon l'exemple 3 comparatif est fabriquée à l'aide du procédé 20 suivant : une poudre de nitrure de bore, présentant une teneur en oxygène égale à 5% poids, une teneur en calcium égale à 100 ppm, une teneur en autres éléments que l'oxygène et le calcium inférieure à 1% poids, est broyée à sec dans un broyeur à boulets de manière à ce qu'elle 25 présente une taille médiane égale à 3 }gym. La poudre est ensuite tamisée sur un tamis d'ouverture de maille égale à 80 micron puis pressée sous la forme de pastilles de 50 mm de diamètre sur une presse isostatique à une pression de 200 MPa. La masse volumique relative des pastilles obtenues 30 est égale à 45%. Les pastilles obtenues sont ensuite broyées à l'aide d'un broyeur à rouleaux, puis rodées dans un broyeur à boulets dans lequel les boulets ont été retirés, pendant 1 heure, ledit broyeur tournant à une vitesse égale à 5 tr/min, puis tamisées, avec application 3037579 17 d'ultrasons, à 90 pm et à 45 pm, et enfin traitées thermiquement sous azote dans un cycle présentant une vitesse de montée de 100°C/h à 2000°C, un temps de maintien à cette température de 2h et une descente de 300°C/h. La 5 poudre ainsi obtenue est au final tamisée de manière à conserver la tranche granulométrique comprise entre 45 pm et 90 pm. La poudre d'agrégats de nitrure de bore selon l'exemple 4, conforme à la présente invention, est 10 fabriquée à l'aide du procédé suivant : une poudre de nitrure de bore Saint-Gobain Boron Nitride PUHP30005 présentant une teneur en oxygène égale à 1% poids, une teneur en calcium égale à 100 ppm, une taille médiane égale à 1 pm, est tamisée sur un tamis de 80 micron puis pressée 15 sous la forme de pastilles de 50 mm de diamètre sur une presse isostatique à une pression de 200 MPa. La masse volumique relative des pastilles obtenues est égale à 75%. Les pastilles obtenues sont ensuite broyées à l'aide d'un broyeur à rouleaux, puis rodées dans un broyeur à boulets 20 dans lequel les boulets ont été retirés, pendant 1 heure, ledit broyeur tournant à une vitesse égale à 5 tr/min, puis tamisées, avec application d'ultrasons, à 90 pm et à 45 pm, et enfin traitées thermiquement sous azote dans un cycle présentant une vitesse de montée de 100°C/h à 2000°C, un 25 temps de maintien à cette température de 2h et une descente de 300°C/h. La poudre ainsi obtenue est au final tamisée de manière à conserver une tranche granulométrique comprise entre 45pm et 90 pm. Le tableau 1 ci-après regroupe les caractéristiques 30 des poudres des exemples 1 à 4, après analyse élémentaire, structurale et physique réalisées au moyen des techniques décrites précédemment. 303 75 79 18 1(*) 2(*) 3(*) 4 Ana yse chimique (données poids) B (%) 43 43 43 43 N (%) 56 56 56 56 Ca (ppm) 500 300 20 20 autres éléments (%) REVENDICATIONS1. Poudre constituée essentiellement d'agrégats à base de nitrure de bore, ladite poudre présentant : a) la composition chimique globale suivante, en pourcentages massiques : ^ entre 40 et 45% de bore, bornes incluses, ^ entre 53 et 57% d'azote, bornes incluses, ^ une teneur en calcium inférieure à 400 ppm poids, ^ moins de 5%, au total, d'autres éléments ; b) une composition structurale comprenant plus de 90% de nitrure de bore, borne incluse, en pourcentages poids et sur la base de la totalité des phases cristallisées présentes dans ladite poudre, c) les caractéristiques physiques suivantes : ^ une circularité moyenne supérieure ou égale à 0,90, ^ une taille médiane de pores inférieure ou égale à 0,3 Pm, ^ une porosité ouverte inférieure ou égale à 55%. 2. Poudre selon la revendication 1, présentant la composition chimique globale suivante : - une teneur en bore supérieure ou égale à 41% et inférieure ou égale à 44%, - une teneur en azote supérieure ou égale à 54% et inférieure ou égale à 56%, - une teneur en calcium inférieure à 300 ppm poids, de préférence inférieure à 200 ppm poids. 30 3. Poudre selon l'une des revendications précédentes, présentant une composition chimique dans laquelle la teneur massique en d'autres éléments que B, N, Ca est inférieure à 4%, de préférence inférieure à 2%, et dans laquelle la teneur en oxygène est inférieure à 25 3037579 5000 ppm poids, de préférence inférieure à 2000 ppm poids. 4. Poudre selon l'une des revendications 1 à 2 5 précédentes, présentant une composition chimique dans laquelle les autres éléments comportent un additif de frittage du nitrure de bore, en une quantité de préférence supérieure ou égale à 0,5% et inférieure à 4%. 10 5. Poudre selon la revendication précédente dans laquelle l'additif de frittage du nitrure de bore est choisi parmi LaB6; les oxydes de terres rares, d'éléments des colonnes 3 et 4 du tableau périodique des éléments et 15 de leurs mélanges; les nitrures des éléments de la colonne 4 du tableau périodique des éléments; et leurs mélanges. 6. Poudre selon l'une des revendications précédentes, 20 dans laquelle la composition structurale comprend plus de 95%, de préférence plus de 98%, de nitrure de bore, en pourcentages poids et sur la base de la totalité des phases cristallisées présentes dans ladite poudre. 25 7. Poudre selon l'une des revendications précédentes, présentant une composition structurale dans laquelle le nitrure de bore est présent pour plus de 60% sous une structure hexagonale, en pourcentages poids et sur la base des phases cristallisées de nitrure de bore présentes dans ladite poudre. 8. Poudre selon l'une des revendications précédentes, présentant une circularité moyenne supérieure ou égale à 0,92. 3037579 26 9. Poudre selon l'une des revendications précédentes, présentant une taille médiane de pores inférieure ou égale à 0,25 wu et de préférence supérieure à 0,05 lAm. 5 10. Poudre selon l'une des revendications précédentes, présentant une porosité ouverte inférieure à 50%, de préférence inférieure à 49%. 11. Poudre selon l'une des revendications précédentes, 10 présentant une taille médiane supérieure à 30 pm et inférieure à 500 pm. 12. Procédé de fabrication d'une poudre selon l'une des revendications précédentes, comportant les étapes 15 suivantes: a) préparation d'une charge de départ dont la composition est adaptée de manière à obtenir, à l'issue de l'étape g) ladite poudre, ladite charge de départ comportant des grains de nitrure de bore, la 20 poudre de grains de nitrure de bore présentant une teneur en oxygène inférieure ou égale à 2% poids et une teneur en calcium inférieure à 400 ppm poids, b) optionnellement broyage de ladite charge de départ, 25 c) mise en forme de la charge de départ sous la forme d'un bloc présentant une masse volumique relative supérieure ou égale à 60%, d) broyage dudit bloc de manière à obtenir des agglomérats, 30 e) rodage des agglomérats obtenus en fin d'étape d) de manière à ce qu'ils présentent une circularité supérieure ou égale à 0,90, f) optionnellement sélection granulométrique des agglomérats, 3037579 27 g) frittage des agglomérats à une température de frittage supérieure à 1600°C et inférieure à 2100°C, dans une atmosphère inerte ou faiblement réductrice, h) optionnellement sélection granulométrique des 5 agrégats. 13. Procédé de fabrication d'une poudre selon l'une des revendications 1 à 11 précédentes, comportant les étapes suivantes: 10 a') préparation d'une charge de départ dont la composition est adaptée de manière à obtenir, à l'issue de l'étape f') ladite poudre, ladite charge de départ comportant des grains de nitrure de bore, la poudre de grains de nitrure de bore présentant une 15 teneur en oxygène inférieure ou égale à 2% poids et une teneur en calcium inférieure à 400 ppm poids, b') optionnellement broyage de ladite charge de départ, c') mise en forme de la charge de départ sous la 20 forme d'un bloc présentant une masse volumique relative supérieure ou égale à 60%, d') frittage dudit bloc à une température de frittage supérieure à 1600°C et inférieure à 2100°C, dans une atmosphère inerte ou faiblement réductrice, 25 e') broyage dudit bloc de manière à obtenir des agrégats, f') rodage des agrégats obtenus en fin d'étape e') de manière à ce qu'ils présentent une circularité supérieure ou égale à 0,90, 30 g') optionnellement sélection granulométrique des agrégats. 14. Procédé selon l'une des deux revendications précédentes, dans lequel à l'étape a) ou a'), la 35 teneur totale en calcium est inférieure à 300 ppm 3037579 28 poids et/ou la teneur totale en oxygène est inférieure à 1,5%, en pourcentage massique sur la base de la charge de départ. 5 15. Procédé selon l'une des trois revendications précédentes, dans lequel à l'étape c) ou c'), la charge de départ est mise en forme sous la forme d'un bloc de manière à ce que la masse volumique relative dudit bloc soit supérieure à 65%, de préférence 10 supérieure à 70%. 16. Polymère chargé comprenant un polymère dans lequel est dispersée une poudre telle que décrite dans l'une des revendications 1 à 11. 15 17. Polymère chargé selon la revendication précédente, dans lequel le polymère est choisi parmi les résines époxy, les silicones, les nylons, le polytétrafluoréthylène, le polysulfure de phénylène, 20 le polyétheréthercétone, le polytéréphtalate de butylène, les nylons, les polycarbonates et les élastomères.